(57)【要約】【課題】ポリプロピレンが配合された義歯床に対して適切に接合できて、がたつきや咀嚼時の痛みなどが緩和される裏装材を備えた義歯および義歯の製造方法を提供する。【解決手段】共重合ポリプロピレン樹脂材料を主成分とする義歯床３の裏面側に、その義歯床３と熱溶着可能な材料、例えばエチレンαオレフィンコポリマーを有する裏装材４を配置する。エチレンαオレフィンコポリマーを有する裏装材４は、口腔内の温度範囲では弾性変形して口腔内形状に追従する。患者の顎堤形状が変化したら、エチレンαオレフィンコポリマーを有する裏装材４を例えば摂氏６０度ほどに昇温して柔軟化させて、必要に応じて新たなエチレンαオレフィンコポリマーを追加して、患者の口腔内に装着して、顎堤形状の変化に対応した新たな義歯を作成する。【選択図】図１
2016021993.tif 000002
【特許請求の範囲】
【請求項１】
人工歯が固定され、共重合ポリプロピレン樹脂材料を重量比率で５０％以上含む成分からなる義歯床と、
共重合ポリプロピレン樹脂材料に熱溶着可能なエラストマー樹脂を含む成分からなり、前記義歯床の裏面に熱溶着により接合され、口腔内の温度範囲で弾性変形する裏装材と、
を備えたことを特徴とする義歯。
【請求項２】
口腔内の温度範囲よりも高く、かつ患者の口腔内に挿入可能な温度範囲で、前記裏装材は柔軟化して形状変化する性質を有する請求項１又は２に記載の義歯。
【請求項３】
前記エラストマー樹脂はエチレンαオレフィンコポリマーである請求項１又は２に記載の義歯。
【請求項４】
前記義歯床は、重量比率でポリプロピレン６５〜９０％、エチレンαオレフィンコポリマー７〜２５％、ステアリン酸マグネシウム０．０１〜２％、酸化チタンと酸化鉄の一方又は双方を０．００１〜１％、顔料０．０００１〜１％を含む共重合ポリプロピレン樹脂材料を主成分とする請求項１乃至３のいずれか１項に記載の義歯。
【請求項５】
人工歯が固定され、共重合ポリプロピレン樹脂材料を重量比率で５０％以上含む成分からなる義歯床と、共重合ポリプロピレン樹脂材料に熱溶着可能なエラストマー樹脂を含む成分からなる裏装材材料と、の温度を、その熱溶着が可能な第１温度範囲内の温度にして、熱溶着により前記義歯床の裏面側に前記裏装材材料を接合する接合工程と、
その接合工程により共重合ポリプロピレン樹脂材料を重量比率で５０％以上含む成分からなる義歯床の裏面側に接合された裏装材の温度を、その裏装材が柔軟化する第２温度範囲内の温度にする温度工程と、
その温度工程により前記第２温度範囲内の温度とされた裏装材が備えられた義歯を、患者の口腔内に装着する装着工程と、
その装着工程により患者の口腔内形状に追従した形状の前記裏装材を冷却する冷却工程と、
を備えたことを特徴とする義歯の製造方法。
【請求項６】
共重合ポリプロピレン樹脂材料を重量比率で５０％以上含む成分からなる義歯床の裏面側に接合された裏装材の温度を、その裏装材が柔軟化する第２温度範囲内の温度にする温度工程と、
その温度工程により前記第２温度範囲内の温度とされた裏装材が備えられた義歯を、患者の口腔内に装着する装着工程と、
その装着工程により患者の口腔内形状に追従した形状の前記裏装材を冷却する冷却工程と、
を備えたことを特徴とする義歯の製造方法。
【請求項７】
共重合ポリプロピレン樹脂材料を重量比率で５０％以上含む成分からなる義歯床の裏面側に接合された裏装材の温度を、その裏装材が柔軟化する第２温度範囲内の温度にする温度工程と、
その温度工程により前記第２温度範囲内の温度とされた裏装材に新たな裏装材材料を付加する付加工程と、
前記温度工程により前記第２温度範囲内の温度とされ、前記付加工程により新たな裏装材材料が付加された裏装材が備えられた義歯を、患者の口腔内に装着する装着工程と、
その装着工程により患者の口腔内形状に追従した形状の前記裏装材を冷却する冷却工程と、
を備えたことを特徴とする義歯の製造方法。
【発明の詳細な説明】
【技術分野】
【０００１】
本発明は義歯および義歯の製造方法に関する。
【背景技術】
【０００２】
周知のとおり、治療やその他の理由で歯を失った患者には義歯を設ける場合が多い。しかし、従来の義歯では、がたつきや咀嚼時の痛みなどに関して改善の余地があった。例えば下記特許文献１には、有床義歯の義歯床の裏面側に軟質材料（裏装材）を配置して、この課題の解決を目指した発明が開示されている。
【先行技術文献】
【特許文献】
【０００３】
【特許文献１】特開平０７−２３３０２１号公報
【特許文献２】特許第５０５５３９７号公報
【発明の概要】
【発明が解決しようとする課題】
【０００４】
本発明者は、上記特許文献２において、共重合ポリプロピレン樹脂材料を主成分とした歯科用成形体や歯科用樹脂材料を提案した。この歯科用成形体（義歯床も含まれる）は、人体での樹脂アレルギーがない、内分泌撹乱作用物質であるビスフェノールＡの溶出がない、機械的強度、曲げ強度、耐熱性に優れているため、破折も生じにくく、かつ非常にコンパクトで口腔内での違和感のない歯科用成形体が可能であり、吸水性も非常に低いため、吸水による雑菌の繁殖や樹脂物性劣化が極めて少ない、等の極めて顕著な多数の効果を奏する。
【０００５】
上記特許文献１では義歯床は従来と同じアクリル樹脂とされている。本発明者の知る限り、特許文献２で示された共重合ポリプロピレン樹脂材料を主成分とした義歯床に対して、適切に接合できて、がたつきや咀嚼時の痛みなどが緩和される裏装材はこれまで提案されていない。そのような裏装材が開発されれば、共重合ポリプロピレン樹脂材料を主成分とした義歯床のもつ多数の効果を引き継ぎつつ、さらに裏装材による効果が付加されることにより、極めて有用な義歯が実現されると考えられる。
【０００６】
そこで本発明が解決しようとする課題は、上記に鑑み、ポリプロピレンが配合された義歯床に対して適切に接合できて、がたつきや咀嚼時の痛みなどが緩和される裏装材を備えた義歯および義歯の製造方法を提供することにある。
【課題を解決するための手段】
【０００７】
上記課題を解決するために、本発明に係る義歯は、人工歯が固定され、共重合ポリプロピレン樹脂材料を重量比率で５０％以上含む成分からなる義歯床と、共重合ポリプロピレン樹脂材料に熱溶着可能なエラストマー樹脂を含む成分からなり、前記義歯床の裏面に熱溶着により接合され、口腔内の温度範囲で弾性変形する裏装材と、を備えたことを特徴とする。この発明によれば、ポリプロピレン義歯床による多数の有用な効果に加えて、口腔内の温度範囲で弾性を有するエラストマー樹脂からなる裏装材によって、がたつきや咀嚼時の痛みなどが緩和されるとの効果が付加された顕著な義歯が実現できる。
【０００８】
また口腔内の温度範囲よりも高く、かつ患者の口腔内に挿入可能な温度範囲で、前記裏装材は柔軟化して形状変化する性質を有するとしてもよい。この発明によれば、裏装材を適度な温度にすることにより、裏装材が柔軟化するので、患者の顎堤形状に追従した（あるいは顎堤形状の変化に追従した）裏装材が実現される。したがって、上記効果に加えて、患者の顎堤（変化）に簡易な方法で追従できる義歯が実現される。
【０００９】
また前記エラストマー樹脂はエチレンαオレフィンコポリマーであるとしてもよい。この発明によれば、裏装材にエチレンαオレフィンコポリマーを用いることにより、ポリプロピレン義歯床による多数の有用な効果に加えて、がたつきや咀嚼時の痛みなどが緩和されるとの効果が付加された顕著な義歯が実現できる。
【００１０】
また前記義歯床は、重量比率でポリプロピレン６５〜９０％、エチレンαオレフィンコポリマー７〜２５％、ステアリン酸マグネシウム０．０１〜２％、酸化チタンと酸化鉄の一方又は双方を０．００１〜１％、顔料０．０００１〜１％を含む共重合ポリプロピレン樹脂材料を主成分とするとしてもよい。この発明によれば、このような配合成分を有する義歯床による有用な効果を引き継ぐとともに、さらに裏装材によって、がたつきや咀嚼時の痛みなどが緩和されるとの効果が付加された顕著な義歯が実現できる。
【００１１】
また本発明に係る義歯の第１の製造方法は、人工歯が固定され、共重合ポリプロピレン樹脂材料を重量比率で５０％以上含む成分からなる義歯床と、共重合ポリプロピレン樹脂材料に熱溶着可能なエラストマー樹脂を含む成分からなる裏装材材料と、の温度を、その熱溶着が可能な第１温度範囲内の温度にして、熱溶着により前記義歯床の裏面側に前記裏装材材料を接合する接合工程と、その接合工程により共重合ポリプロピレン樹脂材料を重量比率で５０％以上含む成分からなる義歯床の裏面側に接合された裏装材の温度を、その裏装材が柔軟化する第２温度範囲内の温度にする温度工程と、その温度工程により前記第２温度範囲内の温度とされた裏装材が備えられた義歯を、患者の口腔内に装着する装着工程と、その装着工程により患者の口腔内形状に追従した形状の前記裏装材を冷却する冷却工程と、を備えたことを特徴とする。この発明によれば、共重合ポリプロピレン樹脂材料による義歯床にエラストマー樹脂による裏装材を熱溶着により接合し、裏装材を柔軟化して口腔内に装着することにより、共重合ポリプロピレン樹脂材料による義歯床の効果を引き継ぎ、口腔内形状に追従しがたつきや咀嚼時の痛みなどが緩和されるとの効果が付加された顕著な義歯が簡易に製造できる。
【００１２】
また本発明に係る義歯の第２の製造方法は、共重合ポリプロピレン樹脂材料を重量比率で５０％以上含む成分からなる義歯床の裏面側に接合された裏装材の温度を、その裏装材が柔軟化する第２温度範囲内の温度にする温度工程と、その温度工程により前記第２温度範囲内の温度とされた裏装材が備えられた義歯を、患者の口腔内に装着する装着工程と、その装着工程により患者の口腔内形状に追従した形状の前記裏装材を冷却する冷却工程と、を備えたことを特徴とする。この発明によれば、裏装材を柔軟化して口腔内に装着するのみで顎堤形状への追従が可能となるので、容易に口腔内形状へ追従させられるとともに、例えば患者の顎堤形状が変化した場合にも新たに義歯を作り直す手間が省ける。
【００１３】
また本発明に係る義歯の第３の製造方法は、共重合ポリプロピレン樹脂材料を重量比率で５０％以上含む成分からなる義歯床の裏面側に接合された裏装材の温度を、その裏装材が柔軟化する第２温度範囲内の温度にする温度工程と、その温度工程により前記第２温度範囲内の温度とされた裏装材に新たな裏装材材料を付加する付加工程と、前記温度工程により前記第２温度範囲内の温度とされ、前記付加工程により新たな裏装材材料が付加された裏装材が備えられた義歯を、患者の口腔内に装着する装着工程と、その装着工程により患者の口腔内形状に追従した形状の前記裏装材を冷却する冷却工程と、を備えたことを特徴とする。この発明によれば、例えば患者の顎堤形状の変化が大きい場合に、新たな裏装材材料を追加したうえで裏装材を柔軟化して口腔内に装着するのみで顎堤形状変化への追従が可能となるので、顎堤形状変化が大きい時にも新たに義歯を作り直す手間が省ける。
【図面の簡単な説明】
【００１４】
【図１】本発明の義歯の第１の実施例を示す図。
【図２】本発明の義歯の断面の例を示す図。
【図３】本発明の義歯の第２の実施例を示す図。
【図４】本発明の義歯の製造方法の第１の例を示すフローチャート。
【図５】本発明の義歯の製造方法の第２の例を示すフローチャート。
【図６】本発明の義歯の製造方法の第３の例を示すフローチャート。
【発明を実施するための形態】
【００１５】
以下、本発明の実施例を図面を参照しつつ説明する。図１、図２はそれぞれ、本発明の一実施形態に係る義歯の斜視図と断面図である。図１の義歯１は全部床義歯の例であり、人工歯２、義歯床３、裏装材４を備える。人工歯２は、従来から用いられている例えば樹脂製やセラミック製の人工歯とすればよい。
【００１６】
義歯床３は、上記特許文献２に記載された共重合ポリプロピレン樹脂材料を主成分とする材料により作成すればよい。すなわち用いられる共重合ポリプロピレン樹脂材料の配合成分は、図２に示す通り、例えばポリプロピレン３０、エチレンαオレフィンコポリマー３１、ステアリン酸マグネシウム３２、酸化チタン（酸化鉄）３３、顔料３４などとすればよい。それぞれの配合比率は、例えば重量比率でポリプロピレン３０を６５〜９０％、エチレンαオレフィンコポリマー３１を７〜２５％、ステアリン酸マグネシウム３２を０．０１〜２％、酸化チタン、酸化鉄３３の一方又は双方を０．００１〜１％、顔料３４を０．０００１〜１％とすればよい。なお主成分とは９０％以上の含有率を有する成分を指す。
【００１７】
次に、本発明の主要部である裏装材４は、図１に示すとおり、義歯１の裏面側（患者の歯肉に接する側）に面状に配置された部分である。裏装材４は、義歯１を患者へ装着した際のがたつきや咀嚼時の痛みを緩和する目的で配置される部材であり、弾性を有する材質（例えばエラストマー樹脂）により形成する。本実施形態では、上記のように共重合ポリプロピレン樹脂材料を主成分として形成された義歯床３に対して良好に裏装材としての目的を果たす材質として、図２に示す通り、例えばエチレンαオレフィンコポリマー４０（３１）等によって裏装材４を作成する。
【００１８】
エチレンαオレフィンコポリマー４０等を裏装材４の材質とすることにより、共重合ポリプロピレン樹脂材料を主成分とする義歯床３と良好に熱溶着できる。そしてエチレンαオレフィンコポリマー４０による裏装材４は、患者の口腔内の温度範囲では弾性を有する（溶融はしない）とともに、口腔内粘膜面への密着性能にも優れる。これにより、患者が口腔内に義歯１を装着すると、裏装材４が弾性変形して口腔内形状に追従することとなり、裏装材４が患者の歯肉に良好に密着する。よって、義歯１と歯肉の間に食べ物等が挟まることもなく、がたつきや咀嚼時の痛みもほとんど生じなくなる。エチレンαオレフィンコポリマーがこれらの性質を満たして良好に義歯床３の裏装材の材料となり得るとの事実は、本発明によって初めて得られた知見である。またエチレンαオレフィンコポリマーによる裏装材４の場合、義歯床３と類似した色に着色可能という性質も有するので、審美性の面でも好適である。
【００１９】
裏装材４に用いるエチレンαオレフィンコポリマー４０は、エチレンに基づく単量体単位と炭素原子数３〜２０のα―オレフィンに基づく単量体単位とを有するとすればよい。本発明で用いるエチレンαオレフィンコポリマー４０の物性の例を次の表に示す。
【００２０】
【表１】
2016021993.tif 000003
【００２１】
裏装材４の配置位置は義歯床３の裏面のみに限定せず、例えば裏装材４の縁は図２に示す縁部４ａのように義歯床３の表面側まで達してもよい。また裏装材４は義歯床３の裏面の一部に配置する形態でもよい。さらに図１は全部床義歯の例だが、本発明はこれに限定されずあらゆる義歯床の裏面に適用でき、例えば図３のように部分床義歯に適用してもよい。図３の義歯１ａの例では、残存天然歯が挿入される凹部２ａも包み込むように裏装材４が形成されている。
【００２２】
図４は本発明に係る義歯１（１ａ）の製造方法を示す。この手順ではまず、歯科医師が患者の口腔内の印象を採取し、採取した印象から歯科用補綴石膏模型を作成する（Ｓ１０）。次に、作成された模型上で共重合ポリプロピレン樹脂材料を主成分とする材料による義歯床３（以下、ポリプロピレン（ＰＰ）製義歯床と略記する場合あり）を有し、適切に人工歯２が配置された義歯（つまり本発明の完成品において裏装材４を備えない義歯）を完成させる（Ｓ２０）。
【００２３】
そしてＳ１０で作成した模型上で、Ｓ２０で作成した義歯の義歯床裏面に蝋を貼る（Ｓ３０）。さらに義歯床裏面の辺縁を蝋で封鎖して、歯科用石膏で定められた金属金型に湯道をつけ埋没する（Ｓ４０）。埋没し硬化した金型を沸騰水に入れ脱漏し金型内に空洞を設ける（Ｓ５０）。金型を十分に乾燥し180℃〜230℃くらいの炉に10分〜20分ほど入れ金型内部のポリプロピレン製義歯床を軟化、溶解する（Ｓ６０）。
【００２４】
定められた射出用シリンダー等にエチレンαオレフィンコポリマー樹脂を入れ、蓋をして140℃〜200℃の炉で20分〜30分くらいで溶解し、溶解されたエチレンαオレフィンコポリマー樹脂を180℃〜230℃くらいで温められた金型に射出填入する（Ｓ７０）。射出後に再度金型を180〜230℃の炉に10〜20分入れる。これにより、ポリプロピレン製義歯床とエチレンαオレフィンコポリマー樹脂とが溶着して接合する（Ｓ８０）。その後、放冷もしくは水冷し金型より義歯床を掘り出しバリ取りを行い成形する（Ｓ９０）。以上が図４の処理手順である。こうした手順により、エチレンαオレフィンコポリマー樹脂が、ポリプロピレン製義歯床３の裏面に熱溶着して裏装材４となった義歯１（１ａ）が得られる。
【００２５】
図４の手順で製造された義歯を、特定の患者の口腔内形状に適合した義歯として完成させるための手順が図５に示されている。この手順ではまず、図４の手順で製造された義歯を所定の温度範囲まで昇温する（Ｓ１００）。ここでの温度範囲は上述の裏装材４が柔軟化して形状変化（弾性変形のように復元する変形ではない形状変化）する温度範囲である。例えば上記のエチレンαオレフィンコポリマーの場合、摂氏６０度以上である。
【００２６】
そして、昇温により柔軟化した裏装材４を有する義歯を患者の口腔内に装着する（Ｓ１１０）。上述の摂氏６０度程度の温度であれば、唾液の存在などにより、患者の口腔内へ支障なく装着できる。柔軟化した裏装材４が口腔内形状に十分に追従したら、口外に取り出して、冷却する、もしくは口腔内で形状が安定化するまで待つ（Ｓ１２０）。冷却後の裏装材４は口腔内の形状を維持する。冷却後の義歯を口腔内に装着すれば、裏装材４が図５の処理により口腔内形状に適合していることに加えて、口腔内の温度範囲で裏装材４が弾性を有することも相まって、義歯は良好に装着される。
【００２７】
図５の手順は、図４の手順によって新たに義歯を作成した場合だけでなく、その後の義歯使用中に患者の顎堤が変化した場合にも用いることができる。従来から、義歯を長期使用しているうちに患者の顎堤の形状が変化し、それにより義歯が合わなくなることが指摘されてきた。そのような場合患者は再び口内印象を採取して新たに義歯を作ること等で対処するしかなかった。この点は上記特許文献１のような従来の裏装材を備えた義歯でも同様であった。これに対し本発明の場合、患者の顎堤が変化しても、新たに義歯を作り直さず、極めて簡易な方法で対処できる。これは従来の裏装材にはない本発明の裏装材による顕著な効果である。
【００２８】
なお図５の方法を顎堤変化時に用いる場合、患者の顎堤の変化が大きいと、新たな裏装材材料の追加が必要な場合がある。その手順を付加した方法が図６に示されている。この手順ではまず、図４（や図５）の手順によって作成された義歯と、裏装材材料（エチレンαオレフィンコポリマー）とを、それらを一体化できる温度範囲（例えば摂氏１００度以上）まで昇温して（Ｓ２００）、一体化する（Ｓ２１０）。
【００２９】
こうして新たな裏装材材料が付加された義歯の温度を、患者の口腔内に装着可能で、かつ裏装材４は柔軟化している温度（例えば上記のとおり摂氏６０度程度）に調整した（Ｓ２２０）うえで、患者の口腔内に装着する（Ｓ２３０）。柔軟化した裏装材４が口腔内形状に十分に追従したら、口外に取り出して、冷却する、もしくは口腔内で形状が安定化するまで待つ（Ｓ２４０）。以上が図６の手順である。このように簡易な方法で、新たな裏装材材料を追加することができるのも、本発明の顕著な効果である。
【００３０】
以上のとおり製造され、上記に例示された配合成分を有する義歯１（１ａ）は従来技術と比較して多数の顕著な効果を奏する。すなわち、裏装材４を接合したポリプロピレン製の義歯床３を用いれば、部分義歯等に使用する残存歯牙にかける金属の針金や、粘膜に維持力把持力を持たせる義歯床維持安定剤などを必要としなくなる。本発明で使用されるすべての素材は吸水性（0.04W%以下）が極めて低い素材であるため、口腔内の雑菌の停滞においても従来のアクリル製義歯や吸水性の高い義歯床材に比べ非常に衛生的である。本製法によって完成される義歯床はポリプロピレンの強靭性、耐久性に寄与しているため他の義歯床素材に比べ丈夫であり耐久性を求めることが可能である。本製法により製作された義歯床体はポリプロピレン及びエラストマー樹脂共に比重が軽い（0.96）ため、特に上顎義歯床体においては吸着後、何らかの因子で応力が加わり脱落してしまう場合においても、他の重量の重い義歯床体に比べ脱落の頻度が軽減される。以上により、患者は入れ歯の不具合から解放され快適な生活を送ることが可能となる。
【００３１】
義歯床３の上記配合比率の理由についてさらに詳細に説明する。ポリプロピレンが６５％未満であると（％は特に断らない限り重量比を指す）剥離破折が生じやすくなり、９０％を超えると、樹脂体の膨張による口腔への不適合の問題が生ずる。したがってポリプロピレンは例えば６５〜９０％とすればよい。
【００３２】
また、ポリエチレン又はエチレンαオレフィンコポリマーが７％未満であると、ポリプロピレンの場合と同様に剥離破折が生じやすくなり、逆に２５％を超えると、ポリプロピレンの場合と同様に樹脂体の膨張による口腔への不適合の問題があるので、ポリエチレン又はエチレンαオレフィンコポリマーは例えば７〜２５％の範囲であることが望ましい。
【００３３】
また、ステアリン酸マグネシウムは、顔料、酸化チタン（又は酸化鉄）及び樹脂の相互の撹拌性・混合性を向上させるが、０．０１％未満であると、その効果（染色における撹拌性・混合性の向上効果）が期待できず、逆に２％を超えると、撹拌や混合自体が困難になるため、例えば０．０１〜２％の範囲での添加が望ましい。ここで染色とは、歯科用成形体に用いる際に、天然歯の色に近い色彩に染色することを指す。顔料及び酸化チタン（又は酸化鉄）は色付け（発色）のために添加される。例えば天然歯に近い色を生じさせるには、適切な顔料と酸化チタン（白系）との混合比が調整される。さらに酸化チタンと酸化鉄の双方を所定の顔料に添加して所望の色に樹脂を染色することもできる。
【００３４】
酸化チタン（又は酸化鉄）の含有量は顔料との関係で主に染色をどのようにするかによって定まり、上記ステアリン酸マグネシウムは、それら顔料及び酸化チタン（酸化鉄）と樹脂材料とを均一に混ぜる撹拌性、ひいてはまんべんなく均一に発色させる均一染色性に寄与するということができる。
【００３５】
酸化チタンと酸化鉄の一方又は双方が、重量比で０．００１％未満であると、顔料に対する色調整の役割が果たせず、他方、１％を超えると逆に色調整の機能を逸脱し、また樹脂材料の強度等の物性を阻害するため、０．００１〜１％の範囲に設定される。
【００３６】
顔料の組成については、重量比で０．０００１％未満であると、染色効果が得られず、他方、１％を超えると却って目的とする染色性を損なうし、樹脂材料の物性上も好ましくないので、顔料の配合率は０．０００１〜１％の範囲とする。
【００３７】
さらに望ましい組成として、重量比率でポリプロピレン７５〜８５％、ポリエチレン又はエチレンαオレフィンコポリマー１５〜２０％の範囲とすることにより、樹脂の剥離破折がさらに発生しにくくかつ樹脂の膨張も抑えられる。なお共重合ポリプロピレン樹脂材料の配合比率は７０、８０、あるいは９０重量％以上としてもよい。
【００３８】
また、ステアリン酸マグネシウム０．０３〜０．５％、酸化チタンと酸化鉄の一方又は双方を０．００３〜０．１％、顔料０．００１〜０．１％とすれば、まずステアリン酸マグネシウムの上記範囲の配合により、顔料・酸化チタン(酸化鉄)と樹脂とのいっそう良好な撹拌性、まんべんなく均一な染色性が得られ、さらに酸化チタンと酸化鉄の一方又は双方の配合量、並びに顔料の配合量を上記のとおり設定することにより、上記ステアリン酸マグネシウムとの効果とも相まって、さらに良好な発色・染色効果を付与することができる。
【００３９】
いずれにしても、上記の範囲の配合成分を有する義歯床３とすることによって、義歯床３として適切な曲げ強度を有し、冷却時の膨張率を抑え、人体に対して適度な硬さを持つ特性が得られる。本発明の組成を有しない、言い換えれば上記組成の配合範囲から外れると、義歯床３の物性の観点から言えば、本発明が有する特有の曲げ強度が得られず、折曲げにより白く折り目がつきやすく、破折を来たし、人体に不向きな非常に割れやすい特性となり、また冷却時において膨張率が高まる等の状況を来たす結果となる。
【００４０】
また、添加剤としてのステアリン酸マグネシウム及び酸化チタン（酸化鉄）の添加の効果について付言すれば、これらを添加することにより、歯科用成形体にふさわしい顔料染色が可能となり、なおかつ樹脂の流動性が増し、細部成形再現度が向上する。その上、本発明に係る義歯床３を使用し、口腔内で着脱を試みた場合には、上述の添加剤によって摩擦による抵抗を軽減させ、すべりが良好となる結果も得られた。したがって、患者が使用する場合において、従来品に比べて、装着や取外しが容易になる。
【００４１】
義歯床３を構成する成分の一例としては、上記の成分よりもさらに具体的に、例えば、重量比でポリプロピレン８０％を主成分とし、これにエチレンαオレフィンコポリマー１８％を共重合させて精製したポリプロピレンとしてもよい。このポリプロピレンについては、重量比でポリプロピレンホモポリマー［ＣＨ２−ＣＨ（ＣＨ３）］ｍを８０％、エチレンαオレフィンコポリマーとしてエチレンプロピレンコポリマー［ＣＨ２−ＣＨ（ＣＨ３）］ｍ−［ＣＨ２−ＣＨ２］ｎを１８％の割合で使用し、さらに添加剤として、ステアリン酸マグネシウム０．１％、酸化チタン０．０３％、顔料（例えば法定色素であるアルミニウムレーキやベンガラ等、有機及び無機顔料等の中から１つの顔料を選択し、又は複数の顔料を選択・調合して使用する）０．０３％となるように調整する。なお、酸化チタンに代えて酸化鉄を同量配合し、あるいは酸化チタンと酸化鉄を合計で０．０３％となるように配合してもよい。また、エチレンαオレフィンコポリマーとして、エチレンプロピレンコポリマー以外に、例えばエチレンブテン１コポリマーを用いてもよいし、更には、エチレンαオレフィンコポリマーの代わりに、ポリエチレンを例えば１８％含有してもよい。そして、上記のプロピレンホモポリマー、エチレンプロピレンコポリマー、ステアリン酸マグネシウム、酸化チタン（酸化鉄）及び顔料を混合して共重合させ、精製することにより義歯床３のための材料を得る。
【００４２】
なお、上記以外の物質が２重量％以下の範囲で不可避的不純物として、又は所定の添加目的の添加剤として、あるいは不可避的不純物と所定の添加剤の合計として入るが、これは本発明の本質的要件及び効果とは関係なく、それらに影響しないものであるから無視してよい。
【００４３】
上記のような成分による義歯床３は、次に列挙するように有利な特長・特性を備える。人体での樹脂アレルギー反応が少ない。内分泌撹乱作用物質であるビスフェノールＡの溶出がないため、人体に使用しても安全性が高い。全ての添加剤に対して、この樹脂成分は口腔内での溶出がないため安全性が高く、また、添加剤、顔料についても安全面で心配はない（本発明の義歯床３の融点は例えば１８０℃程度であるため）。ステアリン酸マグネシウムを添加剤として配合することにより、樹脂染色時において顔料が全てにまんべんなく混ざり、染色性が非常に高まる。ステアリン酸マグネシウムを配合することにより、樹脂自体の表面の滑沢度が増し、滑りが良くなるため、義歯床３の脱着に有効的である。本発明の義歯床３によれば、従来から使用されている歯科用成形樹脂材料（ポリカーボネート、ポリエチレンテレフタレート（ＰＥＴ）、アクリル等）に比べ、機械的強度、曲げ強度、耐熱性に優れているため、破折も生じにくく、かつ非常にコンパクトで口腔内での違和感のない義歯床が可能であり、吸水性も従来からの樹脂材料に比べ非常に低いため、吸水による雑菌の繁殖や樹脂物性劣化が極めて少ない。さらに上述の組成の義歯床３用の樹脂材料は、比重において他の樹脂よりも軽いため、使用時に口腔内組織への負担が少ない。本発明の義歯床３用の樹脂材料は、従来の樹脂材料に比べ、空気中の水分を吸収しにくいため、常温での保管状態においても問題がなく、成形時においても水分を除去するために熱乾燥させる必要もなく、作業効率性においても優れている。
【００４４】
上記実施例は特許請求の範囲に記載された主旨を逸脱しない範囲内で適宜変更してよい。例えば義歯床３は少なくともポリプロピレンを重量比率で５０％以上配合すれば上記と同様の効果を奏する。また裏装材４もエラストマー樹脂の範囲内で、ポリプロピレンを重量比率で５０％以上配合する材料に熱溶着するものであれば上記と同様の効果を奏する。
【符号の説明】
【００４５】
１、１ａ    義歯
３    義歯床
４    裏装材
【図１】
2016021993.tif 000004
【図２】
2016021993.tif 000005
【図３】
2016021993.tif 000006
【図４】
2016021993.tif 000007
【図５】
2016021993.tif 000008
【図６】
2016021993.tif 000009